(57)【特許請求の範囲】
【請求項１】
導電性基体上に電荷発生物質および電荷輸送物質を含有する感光層を設けた電子写真用感光体において、該感光層に、下記一般式（Ｉ）、
0003717320.tif 000023
（式中、Ｒ１およびＲ２はそれぞれ独立にハロゲン原子、置換基を有してもよい炭素数１〜８のアルキル基若しくはアルコキシ基、アリールアルキル基、置換基を有してもよいアリール基、又は環を形成するための残基、Ｒ３は水素原子、炭素数１〜８のアルキル基あるいは置換基を有していてもよいアリール基、Ａ１は酸素原子、又は＝ＣＲ４Ｒ５（但し、Ｒ４およびＲ５はそれぞれシアノ基又はアルコキシカルボニル基）、ｍは０〜４の整数、ｎは０〜５の整数を表し、ｍおよびｎが２以上の場合の、２個以上あるＲ１およびＲ２もそれぞれ同一でも異なっていてもよい。）で示される電子輸送性化合物の少なくとも１種を電荷輸送物質として含有することを特徴とする電子写真用感光体。
【請求項２】
導電性基体上に電荷発生物質および電荷輸送物質を含有する感光層を設けた電子写真用感光体において、該感光層に、下記一般式（II）、
0003717320.tif 000024
（式中、Ｒ６、Ｒ７、Ｒ８およびＲ９はそれぞれ独立にハロゲン原子、置換基を有してもよい炭素数１〜８のアルキル基、Ｒ１１およびＲ１２はそれぞれ水素原子、炭素数１〜８のアルキル基、置換基を有してもよいアリール基、Ｒ１０およびＲ１３はそれぞれ独立に水素原子、炭素数１〜８のアルキル基あるいは置換基を有していてもよいアリール基、Ｂ１およびＢ２はそれぞれ酸素原子、又は＝ＣＲ１４Ｒ１５（但し、Ｒ１４およびＲ１５はそれぞれシアノ基又はアルコキシカルボニル基）、ｏ、ｐ、ｑおよびｒは０〜４の整数を表し、ｏ、ｐ、ｑおよびｒが２以上の場合の、２個以上あるＲ６、Ｒ７、Ｒ８およびＲ９もそれぞれ同一でも異なっていてもよい。）で示される電子輸送性化合物の少なくとも１種を電荷輸送物質として含有することを特徴とする電子写真用感光体。
【発明の詳細な説明】
【０００１】
【発明の属する技術分野】
本発明は、電子写真用感光体に関し、詳しくは、導電性基体上に有機材料を含む感光層を設けた、電子写真方式のプリンタ、複写機などに用いられる電子写真用感光体に関する。
【０００２】
【従来の技術】
従来は、電子写真方式のプリンタ、ファクシミリ、各種複写機等に用いられる電子写真用感光体として、セレンまたはセレン合金などの無機光導電性物質、酸化亜鉛もしくは硫化カドミウムなどの無機光導電性物質を樹脂バインダー中に分散させたものが用いられてきた。近年では、有機光導電性物質を用いた電子写真用感光体の研究も進み、感度や耐久性などが改善されて実用化されているものもある。
【０００３】
また、感光体には、暗所で表面電荷を保持する機能、光を受容して電荷を発生する機能、同じく光を受容して電荷を輸送する機能とが必要であるが、一つの層でこれらの機能を合わせ持った、所謂単層型感光体と、主として電荷発生に寄与する層と、暗所での表面電荷の保持と光受容時の電荷輸送に寄与する層とに機能分離した層を積層した、所謂積層型感光体がある。
【０００４】
これらの感光体を用いた電子写真法による画像形成には、例えば、カールソンプロセスが適用される。この方法での画像形成は、暗所での感光体へのコロナ放電による帯電、帯電された感光体表面上への露光による原稿の文字や絵などの静電潜像の形成、形成された静電潜像のトナーによる現像、現像されたトナー像の紙などの支持体への定着により行われ、トナー像転写後の感光体は除電、残留トナーの除去、光除電などを行った後、再使用に供される。
【０００５】
実用化されている有機感光体は、無機感光体に比べ、可とう性、膜形成性、低コスト、安全性などの利点があり、材料の多様性からさらに感度、耐久性などの改善が進められている。
【０００６】
有機感光体のほとんどは、電荷発生層と電荷輸送層とに機能を分離した積層型の感光体である。一般に、積層型有機感光体は、導電性基体上に、顔料、染料などの電荷発生物質からなる電荷発生層と、ヒドラゾン、トリフェニルアミンなどの電荷輸送物質からなる電荷輸送層とを順に形成したもので、電子供与性である電荷輸送物質の性質上、正孔移動型となり、感光体表面を負帯電したときに感度を有する。ところが負帯電では、正帯電に比べ帯電時に用いるコロナ放電が不安定であり、またオゾンや窒素酸化物などを発生し、これが感光体表面に吸着して物理的、化学的劣化を引きおこしやすく、さらに環境を悪化するという問題がある。このような点から、感光体としては、負帯電型感光体よりも使用条件の自由度の大きい正帯電型感光体の方が、その適用範囲は広く有利である。
【０００７】
そこで、正帯電で使用するための感光体が種々提案されている。例えば、電荷発生物質と電荷輸送物質を同時に樹脂バインダーに分散させて、単層の感光層として使用する方法が提案され、一部実用化されている。しかし、単層型感光体は高速機に適用するには感度が十分ではなく、また繰り返し特性などの点からもさらに改良が必要である。また、高感度化を目的として機能分離型の積層構造とするため、電荷輸送層上に電荷発生層を積層して感光体を形成し、正帯電で使用する方法が考えられる。
【０００８】
しかし、この方式では電荷発生層が表面に形成されるため、コロナ放電、光照射、機械的摩耗などにより、繰り返し使用時での安定性などに問題がある。この場合、電荷発生層の上にさらに保護層を設けることも提案されているが、機械的摩耗は改善されるものの、感度など電気特性の低下を招くなどの問題がある。
【０００９】
さらに、電荷発生層上に電子輸送性の電荷輸送層を積層して感光体を形成する方法も提案されている。電子輸送性物質として、２，４，７−トリニトロ−９−フルオレノンなどが知られているが、この物質は発ガン性があり、安全上問題がある。その他、シアノ化合物、キノン系化合物などが特開昭５０−１３１９４１号公報、特開平６−５９４８３号公報、特開平６−１２３９８６号公報、特開平９−１９０００３号公報などにより提案されているが、実用化に十分な電子輸送能を有する化合物が得られていないのが実情であった。
【００１０】
【発明が解決しようとする課題】
そこで、本発明の目的は、上述の問題点を解決するため、感光層に電荷輸送物質として今まで用いられたことのない新しい有機材料を用いることにより、高速度な複写機用およびプリンタ用正帯電型電子写真用感光体を提供することにある。
【００１１】
【課題を解決するための手段】
本発明者らは、前記目的を達成するために各種有機材料について鋭意検討するなかで、数多くの実験を行った結果、その技術的解明はまだ十分なされてはいないものの、後述の一般式（Ｉ）又は（II）で表される特定の化合物を電荷輸送物質として使用することが、電子写真特性の向上に極めて有効であり、正帯電で使用可能な高感度感光体を得ることができることを見出し、本発明を完成するに至った。
【００１２】
即ち、本発明の電子写真用感光体は、導電性基体上に電荷発生物質および電荷輸送物質を含有する感光層を設けた電子写真用感光体において、該感光層に、下記一般式（Ｉ）、
0003717320.tif 000002
（式中、Ｒ１およびＲ２はそれぞれ独立にハロゲン原子、置換基を有してもよい炭素数１〜８のアルキル基若しくはアルコキシ基、アリールアルキル基、置換基を有してもよいアリール基、又は環を形成するための残基、Ｒ３は水素原子、炭素数１〜８のアルキル基あるいは置換基を有していてもよいアリール基、Ａ１は酸素原子、又は＝ＣＲ４Ｒ５（但し、Ｒ４およびＲ５はそれぞれシアノ基又はアルコキシカルボニル基）、ｍは０〜４の整数、ｎは０〜５の整数を表し、ｍおよびｎが２以上の場合の、２個以上あるＲ１およびＲ２もそれぞれ同一でも異なっていてもよい。）で示される電子輸送性化合物の少なくとも１種を電荷輸送物質として含有することを特徴とするものである。
【００１３】
また、本発明の他の電子写真用感光体は、導電性基体上に電荷発生物質および電荷輸送物質を含有する感光層を設けた電子写真用感光体において、該感光層に、下記一般式（II）、
0003717320.tif 000003
（式中、Ｒ６、Ｒ７、Ｒ８およびＲ９はそれぞれ独立にハロゲン原子、置換基を有してもよい炭素数１〜８のアルキル基、Ｒ１１およびＲ１２はそれぞれ水素原子、炭素数１〜８のアルキル基、置換基を有してもよいアリール基、Ｒ１０およびＲ１３はそれぞれ独立に水素原子、炭素数１〜８のアルキル基あるいは置換基を有していてもよいアリール基、Ｂ１およびＢ２はそれぞれ酸素原子、又は＝ＣＲ１４Ｒ１５（但し、Ｒ１４およびＲ１５はそれぞれシアノ基又はアルコキシカルボニル基）、ｏ、ｐ、ｑおよびｒは０〜４の整数を表し、ｏ、ｐ、ｑおよびｒが２以上の場合の、２個以上あるＲ６、Ｒ７、Ｒ８およびＲ９もそれぞれ同一でも異なっていてもよい。）で示される電子輸送性化合物の少なくとも１種を電荷輸送物質として含有することを特徴とするものである。
【００１４】
【発明の実施の形態】
前記一般式（Ｉ）および（II）で示される化合物の具体例を、それぞれ下記の化合物Ｎｏ．Ｉ−１〜Ｉ−３２およびＮｏ．II−１〜II−１６で表される構造式にて示す。
【００１５】
0003717320.tif 000004
【００１６】
0003717320.tif 000005
【００１７】
0003717320.tif 000006
【００１８】
0003717320.tif 000007
【００１９】
0003717320.tif 000008
【００２０】
0003717320.tif 000009
【００２１】
前記一般式（Ｉ）および（II）で示される化合物は、通常の方法により合成することができる。例えば、化合物Ｎｏ．Ｉ−１、化合物Ｎｏ．II−２、化合物Ｎｏ．Ｉ−２０あるいは化合物Ｎｏ．II−１０で示される化合物は、下記構造式（III）、（IV）、（Ｖ）あるいは（VI）で示される化合物を適当な酸化剤（例えば、過マンガン酸カリウムなど）を用いて有機溶媒（例えば、クロロホルムなど）中で酸化することにより、それぞれ容易に合成することができる。
0003717320.tif 000010
0003717320.tif 000011
【００２２】
以下、本発明の感光体の好適例の具体的構成について図面を参照しながら説明する。図１および図２は、感光体の各種構成例を示す模式的断面図である。
【００２３】
図１は、所謂単層型感光体の一構成例を示し、導電性基体１の上に、電荷発生物質と電荷輸送物質とを樹脂バインダー（結着剤）中に分散させた単層の感光層２が設けられ、さらに必要に応じて被覆層（保護層）６が積層されてなる。この感光体は、電荷発生物質を電荷輸送物質および樹脂バインダーを溶解した溶液中に分散せしめ、この分散液を導電性基体上に塗布することによって作製することができる。さらに、必要な場合は被覆層を塗布形成することができる。
【００２４】
図２は、所謂積層型感光体の一構成例を示し、導電性基体１の上に電荷発生物質を主体とする電荷発生層３と、電荷輸送物質を含有する電荷輸送層４とが順次積層された感光層５が設けられてなる。この感光体は、導電性基体上に電荷発生物質を真空蒸着するか、あるいは電荷発生物質の粒子を溶剤または樹脂バインダー中に分散させて得た分散液を塗布、乾燥し、その上に電荷輸送物質を樹脂バインダー中に溶解又は分散させて得た分散液を塗布、乾燥することにより作製することができる。
【００２５】
なお、本発明のいずれのタイプの感光体も、前記電荷輸送物質として前記一般式（Ｉ）または（II）で表される電子輸送性化合物を含有する。
【００２６】
以下、本発明の好適な実施の形態を図２に示す積層型感光体について説明するが、本発明は以下の具体例に限定されるものではない。
導電性基体１は、感光体の電極としての役目と同時に他の各層の支持体となっており、円筒状、板状、フィルム状のいずれでもよく、材質的にはアルミニウム、ステンレス鋼、ニッケルなどの金属、あるいはガラス、樹脂などの上に導電処理を施したものを用いることができる。
【００２７】
電荷発生層３は、前記のように電荷発生物質の粒子を樹脂バインダー中に分散させた材料を塗布するか、あるいは真空蒸着などの方法により形成され、光を受容して電荷を発生する。また、その電荷発生効率が高いことと同時に発生した電荷の電荷輸送層４への注入性が重要で、電場依存性が少なく低電場でも注入の良いことが望ましい。電荷発生物質としては、無金属フタロシアニン、チタニルフタロシアニンなどのフタロシアニン化合物、各種アゾ、キノン、インジゴ、シアニン、スクアリリウム、アズレニウム、ピリリウム化合物などの顔料あるいは染料や、セレン又はセレン化合物などが用いられ、画像形成に使用される露光光源の光波長領域に応じて好適な物質を選ぶことができる。電荷発生層は電荷発生機能を有すればよいので、その膜厚は電荷発生物質の光吸収係数より決まり、一般的には５μｍ以下であり、好適には２μｍ以下である。電荷発生層は電荷発生物質を主体としてこれに電荷輸送物質などを添加して使用することも可能である。
【００２８】
電荷発生層用の樹脂バインダーとしては、ポリカーボネート、ポリエステル、ポリアミド、ポリウレタン、塩化ビニル樹脂、フェノキシ樹脂、ポリビニルブチラール、ジアクリルフタレート樹脂、メタクリル酸エステルの重合体およびこれらの共重合体などを適宜組み合わせて使用することが可能である。
【００２９】
電荷輸送層４は、樹脂バインダー中に電荷輸送物質として前記一般式（Ｉ）または（II）で表される電子輸送性化合物を分散させた塗膜であり、暗所では絶縁体層として感光体の電荷を保持し、光受容時には電荷発生層から注入される電荷を輸送する機能を発揮する。
【００３０】
電荷輸送層用の樹脂バインダーとしては、各種ポリカーボネートをはじめ、ポリエステル、ポリスチレン、メタクリル酸エステルの重合体および共重合体等を用いることができる。
【００３１】
また、感光体を使用する際に使用上障害となるオゾン劣化などを防止する目的で、電荷輸送層４にアミン系、フェノール系、硫黄系、亜リン酸エステル系、リン系などの酸化防止剤を含有させることも可能である。
【００３２】
図１に示す被覆層６は、暗所ではコロナ放電の電荷を受容して保持する機能を有しており、かつ感光層が感応する光を透過する性能を有し、露光時に光を透過して感光層に到達させ、発生した電荷の注入を受けて表面電荷を中和消滅させることが必要である。被覆層の材料としては、ポリエステル、ポリアミドなどの有機絶縁性皮膜形成材料を適用することができる。また、これら有機材料とガラス、ＳｉＯ２などの無機材料、さらには金属、金属酸化物などの電気抵抗を低減せしめる材料とを混合して用いることができる。被覆層の材料は前述の通り電荷発生物質の光の吸収極大の波長領域においてできるだけ透明であることが望ましい。
【００３３】
被覆層自体の膜厚は被覆層の配合組成にも依存するが、繰り返し連続使用したとき残留電位が増大するなどの悪影響が出ない範囲で任意に設定できる。
【００３４】
【実施例】
以下、本発明を実施例に基づき具体的に説明する。
実施例１
ｘ型無金属フタロシアニン（Ｈ２Ｐｃ）２０重量部と、前記化合物Ｎｏ．Ｉ−１で示される化合物１００重量部とをポリエステル樹脂（商品名バイロン２００：東洋紡（株）製）１００重量部とテトラヒドロフラン（ＴＨＦ）溶剤とともに３時間混合機により混練して塗布液を調製し、導電性基体である外径３０ｍｍ、長さ２６０ｍｍのアルミニウム製ドラム上に塗布して、乾燥後の膜厚が１２μｍになるように感光体を作製した。
【００３５】
実施例２
ｘ型無金属フタロシアニン（Ｈ２Ｐｃ）２重量部と、前記化合物Ｎｏ．Ｉ−２で示される化合物４０重量部と、下記式、
0003717320.tif 000012
で表されるベンジジン誘導体６０重量部と、ポリカーボネート樹脂（ＰＣＺ−２００、三菱ガス化学（株）製）１００重量部とを塩化メチレンとともに３時間混合機により混練して塗布液を調製し、アルミニウム支持体上に乾燥後の膜厚が約２０μｍになるように感光体を作製した。
【００３６】
実施例３
チタニルフタロシアニン（ＴｉＯＰｃ）２重量部と、前記化合物Ｎｏ．Ｉ−３で示される化合物４０重量部と、下記式、
0003717320.tif 000013
で表されるベンジジン誘導体６０重量部と、ポリカーボネート樹脂（ＢＰ−ＰＣ、出光興産（株）製）１００重量部とを塩化メチレンとともに３時間混合機により混練して塗布液を調製し、アルミニウム支持体上に乾燥後の膜厚が約２０μｍになるように感光体を作製した。
【００３７】
実施例４
実施例３において、チタニルフタロシアニンに代えて下記式、
0003717320.tif 000014
で表されるスクアリリウム化合物を用い、また化合物Ｎｏ．Ｉ−３に代えて化合物Ｎｏ．II−１の化合物を用いた以外は実施例３と同様にして感光体を作製した。
【００３８】
実施例５
チタニルフタロシアニン（ＴｉＯＰｃ）７０重量部と、塩化ビニル共重合体（商品名ＭＲ−１１０、日本ゼオン（株）製）３０重量部とを塩化メチレンとともに３時間混合機により混練して塗布液を調製し、アルミニウム支持体上に約１μｍになるように塗布し、電荷発生層を形成した。次に、化合物Ｎｏ．II−２で示される化合物１００重量部と、ポリカーボネート樹脂（ＰＣＺ−２００、三菱ガス化学（株）製）１００重量部と、シリコーンオイル０．１重量部とを塩化メチレンと混合し、前記電荷発生層の上に約１０μｍの膜厚となるように塗布し、電荷輸送層を形成して、感光体を作製した。
【００３９】
実施例６
実施例５において、チタニルフタロシアニンに代えて下記式、
0003717320.tif 000015
で示されるビスアゾ顔料を用いた以外は実施例５と同様にして電荷発生層を形成した。次に、化合物Ｎｏ．II−１の化合物１００重量部と、ポリカーボネート樹脂（ＢＰ−ＰＣ、出光興産（株）製）１００重量部と、シリコーンオイル０．１重量部とを塩化メチレンと混合し、電荷発生層の上に約１０μｍの膜厚となるように塗布し、電荷輸送層を形成して、感光体を作製した。
【００４０】
実施例７
実施例５において、電荷発生物質に下記式、
0003717320.tif 000016
で示されるビスアゾ顔料を用いた以外は実施例５と同様にして電荷発生層を形成した。次に、化合物Ｎｏ．II−２の化合物１００重量部と、ポリカーボネート樹脂（ＢＰ−ＰＣ、出光興産（株）製）１００重量部と、シリコーンオイル０．１重量部とを塩化メチレンと混合し、電荷発生層の上に約１０μｍの膜厚となるように塗布し、電荷輸送層を形成して、感光体を作製した。
【００４１】
実施例８
ｘ型無金属フタロシアニン（Ｈ２Ｐｃ）２０重量部と、前記化合物Ｎｏ．Ｉ−１８で示される化合物１００重量部とをポリエステル樹脂（商品名バイロン２００：東洋紡（株）製）１００重量部とテトラヒドロフラン（ＴＨＦ）溶剤とともに３時間混合機により混練して塗布液を調製し、導電性基体である外径３０ｍｍ、長さ２６０ｍｍのアルミニウム製ドラム上に塗布して、乾燥後の膜厚が１２μｍになるように感光体を作製した。
【００４２】
実施例９
ｘ型無金属フタロシアニン（Ｈ２Ｐｃ）２重量部と、前記化合物Ｎｏ．Ｉ−１９で示される化合物４０重量部と、下記式、
0003717320.tif 000017
で表されるベンジジン誘導体６０重量部と、ポリカーボネート樹脂（ＰＣＺ−２００、三菱ガス化学（株）製）１００重量部とを塩化メチレンとともに３時間混合機により混練して塗布液を調製し、アルミニウム支持体上に乾燥後の膜厚が約２０μｍになるように感光体を作製した。
【００４３】
実施例１０
チタニルフタロシアニン（ＴｉＯＰｃ）２重量部と、前記化合物Ｎｏ．Ｉ−２０で示される化合物４０重量部と、下記式、
0003717320.tif 000018
で表されるベンジジン誘導体６０重量部と、ポリカーボネート樹脂（ＢＰ−ＰＣ、出光興産（株）製）１００重量部とを塩化メチレンとともに３時間混合機により混練して塗布液を調製し、アルミニウム支持体上に乾燥後の膜厚が約２０μｍになるように感光体を作製した。
【００４４】
実施例１１
実施例１０において、チタニルフタロシアニンに代えて下記式、
0003717320.tif 000019
で表されるスクアリリウム化合物を用い、また化合物Ｎｏ．Ｉ−２０に代えて化合物Ｎｏ．II−１０の化合物を用いた以外は実施例１０と同様にして感光体を作製した。
【００４５】
実施例１２
チタニルフタロシアニン（ＴｉＯＰｃ）７０重量部と、塩化ビニル共重合体（商品名ＭＲ−１１０、日本ゼオン（株）製）３０重量部とを塩化メチレンとともに３時間混合機により混練して塗布液を調製し、アルミニウム支持体上に約１μｍになるように塗布し、電荷発生層を形成した。次に、化合物Ｎｏ．II−１１で示される化合物１００重量部と、ポリカーボネート樹脂（ＰＣＺ−２００、三菱ガス化学（株）製）１００重量部と、シリコーンオイル０．１重量部とを塩化メチレンと混合し、前記電荷発生層の上に約７μｍの膜厚となるように塗布し、電荷輸送層を形成して、感光体を作製した。
【００４６】
実施例１３
実施例１２において、チタニルフタロシアニンに代えて下記式、
0003717320.tif 000020
で示されるビスアゾ顔料を用いた以外は実施例１２と同様にして電荷発生層を形成した。次に、化合物Ｎｏ．Ｉ−２０の化合物１００重量部と、ポリカーボネート樹脂（ＢＰ−ＰＣ、出光興産（株）製）１００重量部と、シリコーンオイル０．１重量部とを塩化メチレンと混合し、電荷発生層の上に約１０μｍの膜厚となるように塗布し、電荷輸送層を形成して、感光体を作製した。
【００４７】
実施例１４
実施例１２において、電荷発生物質に下記式、
0003717320.tif 000021
で示されるビスアゾ顔料を用いた以外は実施例１２と同様にして電荷発生層を形成した。次に、化合物Ｎｏ．II−１０の化合物１００重量部と、ポリカーボネート樹脂（ＢＰ−ＰＣ、出光興産（株）製）１００重量部と、シリコーンオイル０．１重量部とを塩化メチレンと混合し、電荷発生層の上に約８μｍの膜厚となるように塗布し、電荷輸送層を形成して、感光体を作製した。
【００４８】
感光体の評価
上述の実施例で作製した感光体の電子写真特性を下記の方法で評価した。
感光体に暗所で＋４．５ｋＶのコロナ放電を行って感光体表面を正帯電せしめたときの初期の表面電位をＶｓ（Ｖ）とし、続いてコロナ放電を中止した状態で５秒間暗所に保持したときの表面電位Ｖｄ（Ｖ）を測定し、さらに続いて感光体表面に照度１００ルックス（ｌｘ）の白色光を照射して表面電位Ｖｄが半分になるまでの時間（秒）を求め、感度Ｅ1/2 （ｌｘ・ｓ）とした。
【００４９】
また、照度１００ルックスの白色光を１０秒間照射したときの表面電位を残留電位Ｖｒ（Ｖ）とした。また、実施例１〜５および８〜１２については、長波長での高感度が期待できるので、波長７８０ｎｍの単色光を用いたときの電子写真特性も同時に測定した。すなわち、Ｖｄまでは同様に測定し、次に白色光の替わりに１μＷの単色光（７８０ｎｍ）を照射して半減衰露光量（μＪ／ｃｍ２）を求め、また、この光を１０秒間感光体表面に照射したときの残留電位Ｖｒ（Ｖ）を測定した。測定の結果を下記の表１に示す。
【００５０】
【表１】
0003717320.tif 000022
【００５１】
【発明の効果】
本発明によれば、導電性基体上に設けた感光層に電荷輸送物質として前記一般式（Ｉ）または（II）で示される電子輸送性化合物を用いたことにより、正帯電において高感度で電気特性の優れた感光体を得ることができる。また、電荷発生物質は露光光源の種類に対応して好適な物質を選ぶことができ、フタロシアニン化合物、スクアリリウム化合物、ビスアゾ化合物などを用いることにより、半導体レーザプリンタや複写機に使用可能な感光体を得ることができる。さらに、必要に応じて表面に被覆層を設けて耐久性の向上を図ることが可能である。
【図面の簡単な説明】
【図１】本発明に係る単層型電子写真用感光体の模式的構造断面図である。
【図２】本発明に係る積層型電子写真用感光体の模式的構造断面図である。
【符号の説明】
１  導電性基体
２  感光層
３  電荷発生層
４  電荷輸送層
５  感光層（積層）
６  被覆層（保護層）
【図１】
0003717320.tif 000025
【図２】
0003717320.tif 000026